이 들 비 교예 S 6 ∼ S 8 에 대하 여 , 실시 예 S 1 ∼ S 3 은 , 본 발명 의 전극 용 글 래스 조성물 을 수 광면 Ag 계 전극 , 출력 취 출 Ag 계 전극 및 집전 Al 계 전극 의 전부 에 이용 했 다 . 실시 예 S 1 ∼ S 3 의 소자 변환 효율 은 , 비 교예 S 7 및 S 8 보다 크 고 , 비 교예 S 6 과 거의 동등 했 다 . 즉 , 소자 변환 효율 을 거의 열화 시키 지 않 고 , 태양 전지 소자 나 그 전극 으로부터 유해 한 Pb 나 Bi 를 제거 할 수 있 는 것 도 알 수 있 었 다 .